(57)【特許請求の範囲】
【請求項１】
ポリアミド、ポリエーテルアミド、ポリエーテルエステル、ポリエーテルエステルアミド、ポリ（メタアクリル酸メチル／ポリエチレングリコールメタアクリレート／ヒドロキシエチルメタアクリレート）共重合体から選ばれる吸水性樹脂（Ａ）１０〜９９重量％（吸水性樹脂の総和）ならびに酸化チタン、酸化ジルコニウム、酸化アルミニウム、酸化マンガン、酸化亜鉛、酸化タングステン、酸化セリウム、酸化スズ、酸化バナジウム、酸化ルテニウム、酸化イットリウム、酸化クロム、酸化コバルト、酸化モリブデン、酸化銀、チタン酸バリウム、チタン酸カリウム、チタン酸ナトリウム、チタン酸ストロンチウム、チタン酸カルシウム、チタン酸マグネシウム、チタン酸リチウム、チタン酸ベリリウムおよびリンモリブデン酸アンモニウムから選ばれた少なくとも１種の金属化合物（Ｂ）９０〜１重量％を予備混合した後、押し出し機で溶融混練してなる抗菌・抗カビ用樹脂組成物。
【請求項２】
ポリアミド、ポリエーテルアミド、ポリエーテルエステル、ポリエーテルエステルアミド、ポリ（メタアクリル酸メチル／ポリエチレングリコールメタアクリレート／ヒドロキシエチルメタアクリレート）共重合体から選ばれる吸水性樹脂（Ａ）１０〜９９重量％（吸水性樹脂の総和）ならびに酸化チタン、酸化ジルコニウム、酸化アルミニウム、酸化マンガン、酸化亜鉛、酸化タングステン、酸化セリウム、酸化スズ、酸化バナジウム、酸化ルテニウム、酸化イットリウム、酸化クロム、酸化コバルト、酸化モリブデン、酸化銀、チタン酸バリウム、チタン酸カリウム、チタン酸ナトリウム、チタン酸ストロンチウム、チタン酸カルシウム、チタン酸マグネシウム、チタン酸リチウム、チタン酸ベリリウムおよびリンモリブデン酸アンモニウムから選ばれた少なくとも１種の金属化合物（Ｂ）９０〜１重量％を予備混合した後、押し出し機で溶融混練してなる樹脂組成物。
【請求項３】
金属化合物（Ｂ）が酸化チタン、酸化ジルコニウム、酸化亜鉛、酸化タングステン、酸化スズ、酸化バナジウム、酸化ルテニウム、チタン酸バリウム、チタン酸カリウム、チタン酸ナトリウム、およびリンモリブデン酸アンモニウムから選ばれるものである請求項１または２記載の樹脂組成物。
【請求項４】
吸水量が０．１重量％以上であることを特徴とする請求項１〜３いずれかに記載の樹脂組成物。
【請求項５】
２３℃６５％ＲＨにおける吸水量が０．１重量％以上であることを特徴とする請求項１〜４いずれかに記載の樹脂組成物。
【請求項６】
厨房内機材用である請求項１〜５いずれかに記載の樹脂組成物。
【請求項７】
トイレ内機材用である請求項１〜５いずれかに記載の樹脂組成物。
【請求項８】
請求項１〜７いずれかに記載の樹脂組成物に光を照射することを特徴とする抗菌方法。
【請求項９】
請求項１〜７いずれかに記載の性樹脂組成物に光を照射することを特徴とする抗カビ方法。
【請求項１０】
ポリアミド、ポリエーテルアミド、ポリエーテルエステル、ポリエーテルエステルアミド、ポリ（メタアクリル酸メチル／ポリエチレングリコールメタアクリレート／ヒドロキシエチルメタアクリレート）共重合体から選ばれる吸水性樹脂（Ａ）１０〜９９重量％（吸水性樹脂の総和）ならびに酸化チタン、酸化ジルコニウム、酸化アルミニウム、酸化マンガン、酸化亜鉛、酸化タングステン、酸化セリウム、酸化スズ、酸化バナジウム、酸化ルテニウム、酸化イットリウム、酸化クロム、酸化コバルト、酸化モリブデン、酸化銀、チタン酸バリウム、チタン酸カリウム、チタン酸ナトリウム、チタン酸ストロンチウム、チタン酸カルシウム、チタン酸マグネシウム、チタン酸リチウム、チタン酸ベリリウムおよびリンモリブデン酸アンモニウムから選ばれた少なくとも１種の金属化合物（Ｂ）９０〜１重量％を予備混合した後、押し出し機で溶融混練することを特徴とする抗菌・抗カビ用樹脂組成物の製造方法。
【発明の詳細な説明】
【０００１】
【発明の属する技術分野】
本発明は、抗菌性、殺菌性、防カビ性、防虫性、防藻性、防貝性、消臭性、脱性、有害物分解性などの効果を発揮する樹脂組成物およびそれらの作用効果の発現方法に関するものである。
【０００２】
【従来の技術】
近年になって、衛生、清潔、快適、健康、環境保護などに対する社会的関心が高まっている。例えば、住宅の台所、洗面所、浴室の水まわりの材料、食品工業における食品の製造、包装などが行われる場所の備品、壁面、天井、床面あるいは病院のトイレ、厨房などで使用される機材、空調機や加湿機などの温暖・湿潤の条件下で使用される機器の部品材料、衣料および一般の家庭用品などに対して抗菌・抗カビ性の要求が強くなってきた。
【０００３】
樹脂製品に抗菌性、抗カビ性を付与するための方法として一般的に知られているのは、ベンズイミダゾール化合物やアンモニウム塩などの有機物を添加する方法（たとえば、特開平６−９７２５号公報など）、銀や銅などの金属イオンを担持したゼオライトやこれらの金属イオンを含有する無機物を添加する方法（たとえば、特開平５−１７９０５３号公報など）である。一方、酸化チタンなどの半導体が水と接触した状態や含水状態で光の照射を受けると光触媒作用によりラジカルを生成し、そのラジカルが殺菌作用を示すことが知られている（たとえば、特開平３−２６４５０１号公報など）。
【０００４】
【発明が解決しようとする課題】
樹脂製品に添加する抗菌剤に要求される条件は、実用範囲で人畜無害であること、樹脂の成形加工温度に耐え安定であること、添加剤が長時間にわたって脱落・流出せず抗菌効果が持続すること、樹脂材料の物理的・化学的性質を損わないことなどが挙げられるが、前記した抗菌剤は必ずしもこれらの要求をすべて満足するものではない。たとえば、有機抗菌剤は概して耐熱性が不足で成形加工温度の高いエンジニアリングプラスチックに配合することが難しく、また抗菌ゼオライトなどの無機物は多量に添加すると樹脂材料の靭性低下を招くという問題がある。酸化チタンの抗菌・殺菌作用を利用する技術はすでに各種の検討がなされているが、酸化チタンと特定の樹脂を組合せた例は知られていない。
【０００５】
【課題を解決するための手段】
本発明者らは酸化チタンなどの殺菌作用に着目し、これらを配合した樹脂材料について検討したところ、光触媒作用を有する酸化チタンなどを特定の吸水性樹脂に配合し、吸水状態にある樹脂組成物に光を照射することにより優れた抗菌性および殺菌性を示すと同時に防カビ性、防虫性、防藻性、防貝性、消臭性、脱色性、有害物分解性などの効果を発現することを見出し本発明に到達した。
【０００６】
すなわち、本発明の課題は、（１）「ポリアミド、ポリエーテルアミド、ポリエーテルエステル、ポリエーテルエステルアミド、ポリ（メタアクリル酸メチル／ポリエチレングリコールメタアクリレート／ヒドロキシエチルメタアクリレート）共重合体から選ばれる吸水性樹脂（Ａ）１０〜９９重量％（吸水性樹脂の総和）ならびに酸化チタン、酸化ジルコニウム、酸化アルミニウム、酸化マンガン、酸化亜鉛、酸化タングステン、酸化セリウム、酸化スズ、酸化バナジウム、酸化ルテニウム、酸化イットリウム、酸化クロム、酸化コバルト、酸化モリブデン、酸化銀、チタン酸バリウム、チタン酸カリウム、チタン酸ナトリウム、チタン酸ストロンチウム、チタン酸カルシウム、チタン酸マグネシウム、チタン酸リチウム、チタン酸ベリリウムおよびリンモリブデン酸アンモニウムから選ばれた少なくとも１種の金属化合物（Ｂ）９０〜１重量％を予備混合した後、押し出し機で溶融混練してなる抗菌・抗カビ用樹脂組成物。」、（２）「ポリアミド、ポリエーテルアミド、ポリエーテルエステル、ポリエーテルエステルアミド、ポリヒドロキシエチル（メタ）アクリレート系（共）重合体から選ばれる吸水性樹脂（Ａ）１０〜９９重量％（吸水性樹脂の総和）ならびに酸化チタン、酸化ジルコニウム、酸化アルミニウム、酸化マンガン、酸化亜鉛、酸化タングステン、酸化セリウム、酸化スズ、酸化バナジウム、酸化ルテニウム、酸化イットリウム、酸化クロム、酸化コバルト、酸化モリブデン、酸化銀、チタン酸バリウム、チタン酸カリウム、チタン酸ナトリウム、チタン酸ストロンチウム、チタン酸カルシウム、チタン酸マグネシウム、チタン酸リチウム、チタン酸ベリリウムおよびリンモリブデン酸アンモニウムから選ばれた少なくとも１種の金属化合物（Ｂ）９０〜１重量％を予備混合した後、押し出し機で溶融混練してなる樹脂組成物。」、（３）「前記（１）または（２）いずれかに記載の樹脂組成物に光を照射することを特徴とする抗菌方法または抗カビ方法。」によって解決される。
【０００７】
【発明の実施の形態】
以下、本発明の実施の形態を説明する。本発明において「重量」とは「質量」を意味する。
【０００８】
本発明で用いられる吸水性樹脂は、大気中の湿度や水分を吸収する樹脂であり、ポリアミド、ポリエーテルアミド、ポリエーテルエステル、ポリエーテルエステルアミド、ポリ（メタアクリル酸メチル／ポリエチレングリコールメタアクリレート／ヒドロキシエチルメタアクリレート）共重合体から選ばれる吸水性樹脂である。
【０００９】
ここで用いられる吸水性樹脂の製造法や重合度については特に制限なく、従来公知の溶融重合、溶液重合、懸濁重合、固相重合などの方法で調製した通常の重合度の範囲内にあるものを選択できる。吸水性樹脂として１種または２種以上の混合物を利用しても良い。
【００１０】
本発明で用いられる金属化合物としては、酸化チタン、酸化ジルコニウム、酸化アルミニウム、酸化マンガン、酸化亜鉛、酸化タングステン、酸化セリウム、酸化スズ、酸化バナジウム、酸化ルテニウム、酸化イットリウム、酸化クロム、酸化コバルト、酸化モリブデン、酸化銀、チタン酸バリウム、チタン酸カリウム、チタン酸ナトリウム、チタン酸ストロンチウム、チタン酸カルシウム、チタン酸マグネシウム、チタン酸リチウム、チタン酸ベリリウムおよびリンモリブデン酸アンモニウムから選ばれた少くとも一種の化合物は、抗菌・抗カビのための光触媒作用を有する化合物である。これらの化合物は、光の照射により正孔と励起電子を生成し、正孔は水分から電子を奪う酸化反応によりＯＨラジカルを発生させ、一方励起電子は酸素の存在下で還元反応によりスーパーオキシドラジカルやＯＨラジカルを生成させる。抗菌・殺菌作用をはじめとする前記した種々の作用は、主にこれらのラジカルの効果と考えられている。本発明の特徴は、酸化チタンなどの光触媒作用により発生するラジカルの発生源として、特定の樹脂が吸収した水を利用することに着目した点にある。なお、これらの化合物はさらに他の金属化合物を担持していても良い。
【００１１】
本発明では吸水性樹脂１０〜９９重量％、好ましくは１０〜９７重量％、さらに好ましくは５０〜９５重量％および前記金属化合物の群から選ばれた少くとも一種の化合物１〜９０重量％、好ましくは３〜９０重量％、さらに好ましくは５〜５０重量％の比率で使用される。配合比率がこの限定範囲を外れると抗菌・殺菌などの作用効果が目立って減少したり、樹脂としての成形性や物性が損なわれるので好ましくない。
【００１２】
本発明の樹脂組成物は２３℃６５％ＲＨの条件で、平衡吸水率が０．１重量％以上、さらには０．５重量％以上、またさらに１．０重量％以上であり、一方上限としては５０重量％以下であることが好ましい。また実際の使用において抗菌性、または抗カビ性を発現するには、使用時における吸水量が０．１重量％以上、好ましくは０．５重量％以上、さらに好ましくは１．０重量％以上の状態にあることが好ましい。吸水量の上限は特にないが、およそ５０重量％程度である。吸水量が０．１重量％未満の場合には抗菌・殺菌などの作用効果の発現が不満足である。また、本発明では吸水状態にある樹脂組成物に光を照射することにより抗菌・殺菌・抗カビなど種々の作用効果を発現させる。なお本発明では、光を照射した後に吸水させても良いし、また吸水させながら光を照射しても構わない。ここで利用する光は、紫外線、近紫外線、可視光線であり、およそ２００〜８００ｎｍ、好ましくは２５０〜７００ｎｍ、さらに好ましくは３５０〜７００ｎｍの波長領域を利用することができる。具体的な光源としては、太陽光、太陽光の反射光などの自然光、蛍光灯、水銀灯、紫外線ランプ、白熱灯、ハロゲンランプなどの人工光などが任意に用いることができる。本願発明では、光の照射が、必ずしも連続的に行なわれなくてもよく、初期のみまたは断続的に行なうことによっても抗菌・抗カビ性は有効に発現する。光の照射量としては、光触媒作用を有する化合物の種類や配合量によって決定されるが、０．１Ｊ／cm2 以上、さらに１Ｊ／cm2 以上、さらに１０／cm2 以上が好ましい。
【００１３】
本発明の樹脂組成物の製造方法は吸水性樹脂および金属化合物を予備混合した後、押出機で溶融混練する方法が用いられる。本発明の樹脂組成物にはその特性を損わない限りにおいて他の成分、たとえば顔料、染料、補強材、充填材、耐熱剤、酸化防止剤、耐候剤、滑剤、結晶核剤、離型剤、可塑剤、難燃剤、帯電防止剤、その他の重合体などを添加導入することができる。
【００１４】
本発明の樹脂組成物は、射出成形、押出成形、圧縮成形、注型成形、吹込成形など通常の熱可塑性樹脂に対して用いられる成形に供することにより優れた特性を有する成形品の形状とすることができる。このようにして得られた本発明の成形品は、通常の常温・大気中で使用されるほか、水中、特定のガス雰囲気中など各種の条件下で使用される。そして、厨房もしくはトイレ内の機材、洗面所の機器、建屋の壁、天井、床、またはそれらの接着剤、シーリング剤の用途に使用することができる。
【００１５】
【実施例】
以下に実施例を挙げて本発明をさらに詳しく説明する。なお、実施例および比較例に記した樹脂の特性評価は次の方法により行った。
（１）抗菌性試験
ＡＡＴＣＣ１００−１９８１に準じて大腸菌に対する抗菌性を評価した。滅菌生理食塩水（０．１％ｔｒｉｔｏｎＸ−１００添加）を用いて１ｍｌ当りの生菌数が約１０6 個になるように希釈しこれを菌液とした。約３ｃｍ×３ｃｍの大きさの樹脂組成物成形品に菌液０．５ｍｌを接種し、接種直後および３５℃／６時間放置後の生菌数を測定した。すなわち、成形品をＳＣＤＬＰブイヨン培地１００ｍｌで１分間振出し、振出した液中の生菌数をＳＣＤＬＰ寒天培地を用いる混釈平板培養法により計測した。抗菌力は生菌数の減少率で表した。
（２）抗カビ性試験
ＪＩＳ−Ｚ２９１１に準じて黒こうじカビに対する抗カビ性を評価した。寒天培地で胞子を形成させた後、胞子を０．００５％ジオクチルスルホコハク酸ナトリウム滅菌水に浮遊させ胞子懸濁液とした。寒天培地を高圧蒸気滅菌した後、シャーレ内に２５ｍｌづつ分注し凝固させ寒天平板を作成した。この寒天平板上に樹脂組成物成形品をのせ、その上に胞子懸濁液１ｍｌを均一に散布した後、２８℃／１４日間培養し、成形品の表面に生じた菌の発育状態を調べカビ抵抗力の効果を下記３段階で判定した。
▲３▼：成形品の接触した部分に菌糸の発育が認められない。
▲２▼：成形品の接触した部分に認められる菌糸の発育部分の面積が全面積の１／３を越えない。
▲１▼：成形品の接触した部分に認められる菌糸の発育部分の面積が全面積の１／３を越える。
（３）引張特性：ＡＳＴＭ  Ｄ６３６
（４）曲げ特性：ＡＳＴＭ  Ｄ７９０
（５）吸水率：吸水後の樹脂組成物の重量をＷ１とし、これを５０℃、１０Ｐａの真空下で脱水処理して、重量が一定となった時の樹脂組成物重量をＷ２として、吸水率を（Ｗ１−Ｗ２）／Ｗ２として算出した。
【００１６】
また各実施例および各表において、吸水性樹脂を略号で示してある。略号は以下を意味する。
ＰＢＴ／ＰＥＧ・ＴＰＡ：ポリ（ブチレンテレフタレート／ポリエチレングリコール・テレフタル酸）共重合体
Ｎ６／６６／６１０：ポリ（カプロアミド／ヘキサメチレンアジパミド／ヘキサメチレンセバカミド）共重合体
Ｎ６／ＰＥＧ・ＴＰＡ：ポリ（カプロアミド／ポリエチレングリコール・テレフタル酸）共重合体
ＭＭＡ／ＰＥＧ・ＭＡ／ＨＥＭＡ：ポリ（メタアクリル酸メチル／ポリエチレングリコールメタアクリレート／ヒドロキシエチルメタアクリレート）共重合体
Ｎ１２／ＰＥＧ・ＴＰＡ：ポリ（ドデカンアミド／ポリエチレングリコール・テレフタル酸）共重合体
Ｎ６／６６／ＰＥＧジアミン・ＡＡ：ポリ（カプロアミド／ヘキサメチレンアジパミド／ポリエチレングリコールジアミン・アジピン酸）共重合体
【００１７】
実施例１
分子量２０００のポリエチレングリコール、ブタンジオールおよびテレフタル酸からなるポリエーテルエステル（ＰＢＴ／ＰＥＧ・ＴＰＡ：６０／４０重量％）を溶融重合により調製した。このポリエーテルエステル８５重量％に光触媒用酸化チタン１５重量％を配合した後、４０ｍｍφ口径の押出機を用いて２３０℃で溶融混練しペレット化した。ここで得られたペレットを真空乾燥した後、射出成形機で厚さ１ｍｍの試験片を成形した。この試験片を吸水処理し吸水量４．５％（実施例１）の状態にした後、白色蛍光灯の光を、５ｍＷ／cm2 の強度で８時間試験片に照射した。このようにして得られた試験片の特性を評価したところ、表１に示す通りであり、優れた抗菌・抗カビ性と機械的物性を発現することがわかった。
【００１８】
比較例１〜４
実施例１におけるポリエーテルエステルおよび酸化チタンの使用量、吸水量、光照射条件を表１のように変える以外は実施例１と全く同様な操作を行った。配合量や処理条件が本発明で規定する範囲を外れる場合には優れた特性を発現する組成物は得られなかった。
【００１９】
実施例２〜１２
樹脂の種類、添加物の種類、配合量、吸水量、光照射条件などを表１〜表３いずれかに記載のものに変え、実施例１と同様な操作を行って成形試験片の特性を評価し表１〜表３に示す結果を得た。
【００２０】
各実施例とも優れた抗菌・抗カビと機械的物性を示す樹脂組成物が得られることがわかった。
【００２１】
比較例５
実施例１におけるポリエーテルエステルをポリエチレンに代えた以外は実施例１と同様な操作を行ったが、優れた特性を発揮する組成物は得られなかった。
【００２２】
【表１】
0003752710.tif 000002
【００２３】
【表２】
0003752710.tif 000003
【００２４】
【表３】
0003752710.tif 000004
【００２５】
【発明の効果】
吸水性樹脂に本発明で特定される金属化合物を配合した樹脂組成物を吸水させた後、光を照射することにより優れた抗菌性、殺菌性、防カビ性などの効果が付与される。